(57)【要約】【課題】実用用途に適切な特性を有する、例えば、広いネマチック相の範囲、適当な光学異方性Δｎ、用いるディスプレイモードに依存して高いΔεおよび特に低い粘度などを有する液晶媒体を提供する。【解決手段】本発明は、式Ｉ：2007277557.tif 000090式中、パラメータは本明細書で与えられた意味を有する、で表される誘電的に正の化合物を含む、誘電的に正の成分である成分Ａと、随意的に、３より大の誘電異方性を有する１種または２種以上の誘電的に正の化合物を含む、第２の誘電的に正の成分である成分Ｂと、随意的に、誘電的に中性の化合物である化合物Ｃとを含む、誘電的に正の液晶媒体、ならびに、これらの媒体を含む液晶ディスプレイ、特にアクティブマトリクスディスプレイ、および特にＴＮおよびＩＰＳディスプレイ、ならびにまた式Ｉで表わされる化合物に関する。【選択図】なし【特許請求の範囲】
【請求項１】
液晶媒体であって、
−式Ｉ：
【化１】
2007277557.tif 000071
式中、
Ｒ１は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり、
【化２】
2007277557.tif 000072
Ｘ１は、ハロゲン、１〜６個のＣ原子を有するハロゲン化アルキルもしくはアルコキシ、または２〜６個のＣ原子を有するハロゲン化アルケニルもしくはアルケニルオキシであり、
Ｙ１１〜Ｙ１４は、互いに独立して、ＨまたはＦであり、
Ｚ１１〜Ｚ１３は、互いに独立して、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−、−ＯＣＨ２−、−ＣＦ２Ｏ−、−ＯＣＦ２−または単結合であり、そして、
ｎは、０または１である、
で表される１種または２種以上の誘電的に正の化合物を含む、第一の誘電的に正の成分である成分Ａ、および
−随意的に、３より大の誘電異方性を有する１種または２種以上の誘電的に正の化合物を含む、第二の誘電的に正の成分である成分Ｂ、ただしこの化合物から式Ｉの化合物は除外され、この化合物は好ましくは式ＩＩおよびＩＩＩ：
【化３】
2007277557.tif 000073
式中、
Ｒ２およびＲ３は、互いに独立して、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり、
【化４】
2007277557.tif 000074
は、互いに独立して、
【化５】
2007277557.tif 000075
2007277557.tif 000076
であり、
Ｌ２１、Ｌ２２、Ｌ３１およびＬ３２は、互いに独立して、ＨまたはＦであり、
Ｘ２およびＸ３は、互いに独立して、ハロゲン、１〜６個のＣ原子を有するハロゲン化アルキルもしくはアルコキシ、または２〜６個のＣ原子を有するハロゲン化アルケニルもしくはアルケニルオキシであり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、そして
ｌ、ｍ、ｎおよびｏは、互いに独立して、０または１である、
で表わされる化合物の群から選択され、および、
−随意的に、式ＩＶ：
【化６】
2007277557.tif 000077
式中、
Ｒ４１およびＲ４２は、互いに独立して、上記式ＩＩにおいてＲ２に対して与えられた意味を有し、好ましくはＲ４１はアルキルであり、Ｒ４２はアルコキシであり、
【化７】
2007277557.tif 000078
は、互いに独立して、そして
【化８】
2007277557.tif 000079
が２個存在する場合は、これらもまた互いに独立して、
【化９】
2007277557.tif 000080
であり、
Ｚ４１およびＺ４２は、互いに独立して、そしてＺ４１が２個存在する場合は、これらもまた互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、そして、
ｐは、０、１または２である、
で表される１種または２種以上の誘電的に中性の化合物を含む、誘電的に中性の成分である成分Ｃ、
を含むことを特徴とする、前記液晶媒体。
【請求項２】
媒体中の成分Ａの濃度が、５％〜６０％の範囲であることを特徴とする、請求項１に記載の液晶媒体。
【請求項３】
成分Ａが、式Ｉ’：
【化１０】
2007277557.tif 000081
式中、パラメータは請求項１で与えられたそれぞれの意味を有する、
で表わされる１種または２種以上の化合物を含むことを特徴とする、請求項１または２に記載の液晶媒体。
【請求項４】
成分Ａが、式Ｉ−１〜式Ｉ−９：
【化１１】
2007277557.tif 000082
【化１２】
2007277557.tif 000083
式中、パラメータは請求項１で与えられたそれぞれの意味を有する、
で表わされる化合物の群から選択される、１種または２種以上の化合物を含むことを特徴とする、請求項１〜３のいずれかに記載の液晶媒体。
【請求項５】
請求項１の式ＩＩで表わされる、１種または２種以上の化合物を含むことを特徴とする、請求項１〜４のいずれかに記載の液晶媒体。
【請求項６】
請求項１の式ＩＩＩで表わされる、１種または２種以上の化合物を含むことを特徴とする、請求項１〜５のいずれかに記載の液晶媒体。
【請求項７】
請求項１の式ＩＶで表わされる、１種または２種以上の誘電的に中性の化合物を含むことを特徴とする、請求項１〜６のいずれかに記載の液晶媒体。
【請求項８】
式Ｖ：
【化１３】
2007277557.tif 000084
式中、
Ｒ６１およびＲ６２は、互いに独立して、請求項３の式ＩＩにおいてＲ２に対して与えられた意味を有し、
【化１４】
2007277557.tif 000085
および、これが２個存在する場合はそれぞれが互いに独立して、
【化１５】
2007277557.tif 000086
2007277557.tif 000087
であり、
Ｚ６１およびＺ６２は、互いに独立して、そしてＺ６１が２個存在する場合はこれらもまた互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、そして、
ｒは、０、１または２である、
で表される１種または２種以上の化合物を含む、成分Ｄを含むことを特徴とする、請求項１〜７のいずれかに記載の液晶媒体。
【請求項９】
請求項１〜８のいずれかに記載の液晶媒体を含むことを特徴とする、液晶ディスプレイ。
【請求項１０】
アクティブマトリクスによってアドレスされることを特徴とする、請求項９に記載の液晶ディスプレイ。
【請求項１１】
請求項１〜８のいずれかに記載の液晶媒体の、液晶ディスプレイにおける使用。
【請求項１２】
式Ｉ：
【化１６】
2007277557.tif 000088
式中、
Ｒ１は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり 、
【化１７】
2007277557.tif 000089
Ｘ１は、ハロゲン、１〜６個のＣ原子を有するハロゲン化アルキルもしくはアルコキシ、または２〜６個のＣ原子を有するハロゲン化アルケニルもしくはアルケニルオキシであり、
Ｙ１１〜Ｙ１４は、互いに独立して、ＨまたはＦであり、
Ｚ１１〜Ｚ１３は、互いに独立して、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−、−ＯＣＨ２−、−ＣＦ２Ｏ−、−ＯＣＦ２−または単結合であり、そして、
ｎは、０または１である、
で表わされる化合物。
【発明の詳細な説明】
【技術分野】
【０００１】
本発明は、液晶媒体、およびこれら媒体を含む液晶ディスプレイ、特に、アクティブマトリクスによってアドレスされるディスプレイ、および特にねじれネマチック（ＴＮ）型またはインプレインスイッチング（ＩＰＳ）型のディスプレイに関する。
【背景技術】
【０００２】
液晶ディスプレイ（ＬＣＤ）は情報の表示に広く用いられている。ＬＣＤは、直視型ディスプレイおよびプロジェクション型ディスプレイに用いられている。用いられている電気光学モードは、例えば、ねじれネマチック（ＴＮ）モード、超ねじれネマチック（ＳＴＮ）モード、光学補償ベンド（ＯＣＢ）モードおよび電界制御複屈折（ＥＣＢ）モードと、それらを種々に改変したものなどである。これらのモードは全て、基板と液晶層にそれぞれ実質的に直角な電界を用いている。これらのモードの他に、基板と液晶層にそれぞれ実質的に平行な電界を用いる電気光学モードもあり、例えばインプレインスイッチング（ＩＰＳ）モード（例えば特許文献１および特許文献２に開示のもの）である。特にこの電気光学モードは新しいデスクトップモニター用のＬＣＤに用いられ、マルチメディア用途のディスプレイへの応用が想定されている。本発明による液晶は、この型のディスプレイに好ましく用いられる。
【０００３】
これらのディスプレイには、改善された特性を有する新しい液晶媒体が必要とされる。特に、応答時間は多種の用途に対して改善する必要がある。従って、低い粘度（η）、特に低い回転粘度（γ１）を有する液晶媒体が必要とされる。回転粘度は、７５ｍＰａ・ｓ以下、好ましくは６０ｍＰａ・ｓ以下、そして特に５５ｍＰａ・ｓ以下であるべきである。このパラメータに加えて、媒体は、好適な広い範囲のネマチック相を示さねばならず、適切な複屈折（Δｎ）および誘電異方性（Δε）は、合理的に低い動作電圧を許容するよう十分高くなければならない。好ましくはΔεは４より大であり、非常に好ましくは５より大であり、しかし好ましくは１５以下、特に１２以下であり、これは、少なくとも合理的に高い比抵抗値に対して弊害をもたらすからである。
【０００４】
本発明によるディスプレイは、アクティブマトリクスによって（アクティブマトリクスＬＣＤ、略してＡＭＤ）、好ましくは、薄膜トランジスタ（ＴＦＴ）のマトリクスによってアドレスされるのが好ましい。しかし、本発明の液晶はまた、他の既知のアドレス手段を有するディスプレイにも有利に用いることができる。
【０００５】
低分子量液晶材料を高分子材料と共に複合系として使用した、種々の異なるディスプレイモードが存在する。これらは、例えば、ポリマー分散液晶（ＰＤＬＣ）システム、曲線配向ネマチック相（nematic curvi-linearly aligned phase）（ＮＣＡＰ）システム、およびポリマーネットワーク（ＰＮ）システムなどの、例えば特許文献３に開示されているもの、または、軸対称微小領域（axially symmetric microdomain）（ＡＳＭ）システムなどである。これらとは対照的に、本発明により特に好ましいモードは、表面に配向された液晶媒体をそのまま使用することである。これら表面は、典型的には、液晶材料の均一な配向を達成するために前処理される。本発明によるディスプレイモードは、好ましくは、複合層に実質的に平行な電界を用いる。
【０００６】
ＬＣＤ、特にＩＰＳディスプレイに好適な液晶組成物は、例えば特許文献４、特許文献５、特許文献６、特許文献７、特許文献８、特許文献９、特許文献１０および特許文献１１などから知られている。しかしこれらの組成物は顕著な欠点を有する。これらのほとんどは、他の欠陥の中でも、不利に長い応答時間をもたらし、低すぎる抵抗値を有し、および／または高すぎる動作電圧を必要とする。
【特許文献１】ドイツ国特許第40 00 451号明細書
【特許文献２】欧州特許第0 588 568号明細書
【特許文献３】国際公開第91/05 029号パンフレット
【特許文献４】特開平7-181 439号公報
【特許文献５】欧州特許第0 667 555号明細書
【特許文献６】欧州特許第0 673 986号明細書
【特許文献７】ドイツ国特許第195 09 410号明細書
【特許文献８】ドイツ国特許第195 28 106号明細書
【特許文献９】ドイツ国特許第195 28 107号明細書
【特許文献１０】国際公開第96/23 851号パンフレット
【特許文献１１】国際公開第96/28 521号パンフレット
【発明の開示】
【発明が解決しようとする課題】
【０００７】
従って、実用用途に合った特性を有する、例えば広いネマチック相の範囲、適当な光学異方性Δｎ、用いるディスプレイモードに依存して、高いΔεおよび特に低い粘度などを有する液晶媒体に対する、重大な要請が存在する。
【課題を解決するための手段】
【０００８】
本発明
驚くべきことには、好適に高いΔε、好適な相範囲およびΔｎを有し、従来技術の材料の欠点を示さないか、または少なくとも有意に少ない程度においてのみ示す液晶媒体が実現できることが見出された。
【０００９】
本願によるこれらの改善された液晶媒体は、少なくとも以下の成分を含む：
−式Ｉ：
【化１】
2007277557.tif 000002
式中、
Ｒ１は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり 、そしてＲ１は好ましくはアルキルまたはアルケニルであり、
【化２】
2007277557.tif 000003
【００１０】
Ｘ１は、ハロゲン、１〜６個のＣ原子を有するハロゲン化アルキルもしくはアルコキシ、または２〜６個のＣ原子を有するハロゲン化アルケニルもしくはアルケニルオキシであり、好ましくはＦ、Ｃｌ、−ＯＣＦ３または−ＣＦ３であり、最も好ましくはＦ、Ｃｌまたは−ＯＣＦ３であり、
Ｙ１１〜Ｙ１４は、互いに独立して、ＨまたはＦであり、
Ｚ１１〜Ｚ１３は、互いに独立して、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−、−ＯＣＨ２−、−ＣＦ２Ｏ−、−ＯＣＦ２−または単結合であり、好ましくは−ＣＨ２ＣＨ２−、−ＣＯＯ−、トランス−ＣＨ＝ＣＨ−、−ＣＦ２Ｏ−、−ＯＣＦ２−または単結合であり、最も好ましくは−ＣＯＯ−、トランス−ＣＨ＝ＣＨ−、−ＣＦ２Ｏ−、−ＯＣＦ２−または単結合であり、特に、Ｚ１１〜Ｚ１３の少なくとも１つ、好ましくはこれらの１つは、−ＣＦ２Ｏ−または−ＯＣＦ２−であり、そして、
ｎは、０または１である、
で表される１種または２種以上の誘電的に正の化合物を含む、第一の誘電的に正の成分である成分Ａ、および
【００１１】
−随意的に、３より大の誘電異方性を有する１種または２種以上の誘電的に正の化合物を含む、第二の誘電的に正の成分である成分Ｂ、ただしこの化合物から式Ｉの化合物は除外され、この化合物は好ましくは式ＩＩおよびＩＩＩ：
【化３】
2007277557.tif 000004
【００１２】
式中、
Ｒ２およびＲ３は、互いに独立して、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり 、そしてＲ２およびＲ３は、好ましくはアルキルまたはアルケニルであり、
【化４】
2007277557.tif 000005
は、互いに独立して、
【化５】
2007277557.tif 000006
であり、
【００１３】
Ｌ２１、Ｌ２２、Ｌ３１およびＬ３２は、互いに独立して、ＨまたはＦであり、好ましくはＬ２１および／またはＬ３１はＦであり、
Ｘ２およびＸ３は、互いに独立して、ハロゲン、１〜６個のＣ原子を有するハロゲン化アルキルもしくはアルコキシ、または２〜６個のＣ原子を有するハロゲン化アルケニルもしくはアルケニルオキシであり、好ましくはＦ、Ｃｌ、−ＯＣＦ３または−ＣＦ３であり、最も好ましくはＦ、Ｃｌまたは−ＯＣＦ３であり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、好ましくは−ＣＨ２ＣＨ２−、−ＣＯＯ−、トランス−ＣＨ＝ＣＨ−または単結合であり、最も好ましくは−ＣＯＯ−、トランス−ＣＨ＝ＣＨ−、トランス−または単結合であり、そして、
ｌ、ｍ、ｎおよびｏは、互いに独立して、０または１である、
で表わされる化合物の群から選択され、および、
【００１４】
−随意的に、好ましくは強制的に、式ＩＶ：
【化６】
2007277557.tif 000007
式中、
【００１５】
Ｒ４１およびＲ４２は、互いに独立して、上記式ＩＩにおいてＲ２に対して与えられた意味を有し、好ましくはＲ４１はアルキルでＲ４２はアルコキシであるか、またはＲ４１およびＲ４２の両方がアルキルであるか、またはＲ４１はアルケニルでＲ４２はアルキルであり、
【化７】
2007277557.tif 000008
は、互いに独立して、そして
【化８】
2007277557.tif 000009
が２個存在する場合は、これらもまた互いに独立して、
【化９】
2007277557.tif 000010
2007277557.tif 000011
であり、
好ましくは
【化１０】
2007277557.tif 000012
の少なくとも１つは
【化１１】
2007277557.tif 000013
であり、
【００１６】
Ｚ４１およびＺ４２は、互いに独立して、そしてＺ４１が２個存在する場合は、これらもまた互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくはこれらの少なくとも１つは単結合であり、そして、
ｐは、０、１または２であり、好ましくは０または１である、
で表される１種または２種以上の誘電的に中性の化合物を含む、誘電的に中性の成分である成分Ｃ。
【００１７】
本発明はまた、式Ｉおよびその好ましい従属式で表わされる化合物に関する。
【発明の効果】
【００１８】
本発明の媒体は、実用用途に合った特性、例えば広いネマチック相の範囲、適当な光学異方性Δｎ、用いるディスプレイモードに依存して、高いΔεおよびとくに低い粘度などを有し、とりわけ、有利に低いΔｎ値、適度に高いΔε値、および非常に低い回転粘度を有し、ＩＰＳモードで作動するディスプレイに適するといった格別な効果を奏する。
【発明を実施するための最良の形態】
【００１９】
好ましくは成分Ａは、３より大の誘電異方性を有する、１種または２種以上の式１で表わされる誘電的に正の化合物であって、好ましくは式Ｉ’で表わされ、最も好ましくは式Ｉ−１〜Ｉ−９で表わされる群から、特にＩ−６、Ｉ−８およびＩ−９から選択される、前記化合物：
【化１２】
2007277557.tif 000014
【化１３】
2007277557.tif 000015
式中、パラメータは上の式Ｉで与えられたそれぞれの意味を有し、式Ｉ−１〜Ｉ−９におけるジオキサン−２，５−ジイル環は、随意的にシクロヘキサン−１，４−ジイル環またはテトラヒドロピラン−２，５−ジイル環により置き換えられてもよく、好ましくはＺ１３は単結合であり、好ましくはＸ１はＦである、
を含み、より好ましくは主として前記化合物からなり、さらにより好ましくは殆ど完全に前記化合物からなり、そして最も好ましくは完全に前記化合物からなる。
【００２０】
好ましくは、媒体中の成分Ａの濃度は、１％〜７０％、より好ましくは２％〜４０％、さらにより好ましくは５％〜２０％、そして最も好ましくは５％〜１６％の範囲である。
好ましくは本発明による媒体は、第二の誘電的に正の成分である成分Ｂを含む。好ましくは、この第二の誘電的に正の成分である成分Ｂは、３より大の誘電異方性を有する誘電的に正の化合物を含み、より好ましくは主として前記化合物からなり、さらにより好ましくは殆ど完全に前記化合物からなり、そして最も好ましくは完全に前記化合物からなる。
好ましくはこの成分Ｂは、３より大の誘電異方性を有する、１種または２種以上誘電的に正の化合物であって、式ＩＩおよびＩＩＩで表わされる群から選択される前記化合物を含み、より好ましくは主として前記化合物からなり、さらにより好ましくは殆ど完全に前記化合物からなり、そして最も好ましくは完全に前記化合物からなる。
【００２１】
本発明の好ましい態様において、成分Ｂは、３より大の誘電異方性を有する、１種または２種以上の誘電的に正の化合物であって、式ＩＩ−１およびＩＩ−２：
【化１４】
2007277557.tif 000016
この式中、パラメータは上の式ＩＩで与えられたそれぞれの意味を有し、式ＩＩ−１においてパラメータＬ２３およびＬ２４は、互いにおよび他のパラメータとは独立して、ＨまたはＦである、
で表わされる化合物の群から選択される前記化合物を含み、より好ましくは主として前記化合物からなり、さらにより好ましくは殆ど完全に前記化合物からなり、そして最も好ましくは完全に前記化合物からなる。
好ましくは成分Ｂは、式ＩＩ−１およびＩＩ−２で表され、式中Ｌ２１およびＬ２２および／またはＬ２３およびＬ２４は両方ともＦである化合物の群から選択される、化合物を含む。
好ましい態様において、成分Ｂは、式ＩＩ−１およびＩＩ−２で表され、式中Ｌ２１、Ｌ２２、Ｌ２３およびＬ２４は全てＦである化合物の群から選択される、化合物を含む。
【００２２】
好ましくは成分Ｂは、１種または２種以上の式ＩＩ−１で表される化合物を含む。好ましくは式ＩＩ−１で表される化合物は、式ＩＩ−１ａ〜ＩＩ−１ｅ：
【化１５】
2007277557.tif 000017
式中、パラメータは上で与えられたそれぞれの意味を有し、Ｌ２３およびＬ２４は互いに独立してＨまたはＦであり、他のパラメータはＨまたはＦである、
で表される化合物の群から選択される。
【００２３】
好ましくは成分Ｂは、式ＩＩ−１ａ〜ＩＩ−１ｅで表され、式中Ｌ２１およびＬ２２またはＬ２３およびＬ２４は両方ともＦである化合物の群から選択される、化合物を含む。
好ましい態様において、成分Ｂは、式ＩＩ−１ａ〜ＩＩ−１ｅで表され、式中Ｌ２１、Ｌ２２、Ｌ２３およびＬ２４は全てＦである化合物の群から選択される、化合物を含む。
【００２４】
式ＩＩ−１で表される特に好ましい化合物は、
【化１６】
2007277557.tif 000018
であり、式中、Ｒ２は、上で与えられた意味を有する。
【００２５】
好ましくは成分Ｂは、１種または２種以上の式ＩＩ−２で表される化合物を含む。好ましくは式ＩＩ−２で表される化合物は、式ＩＩ−２ａ〜ＩＩ−２ｄ：
【化１７】
2007277557.tif 000019
式中、パラメータは上で与えられたそれぞれの意味を有し、Ｌ２３およびＬ２４は、互いにおよび他のパラメータとは独立して、ＨまたはＦであり、好ましくは、
Ｌ２１およびＬ２２は両方ともＦであり、Ｌ２３およびＬ２４は両方ともＨであり、または、
Ｌ２１、Ｌ２２、Ｌ２３およびＬ２４は、全てＦである、
で表される化合物の群から選択される。
【００２６】
式ＩＩ−２で表される特に好ましい化合物は、
【化１８】
2007277557.tif 000020
【化１９】
2007277557.tif 000021
であり、式中、Ｒ２は、上で与えられた意味を有する。
【００２７】
本発明のさらに好ましい態様において、成分Ｂは、３より大の誘電異方性を有する１種または２種以上の誘電的に正の化合物であって、式ＩＩＩ−１およびＩＩＩ−２：
【化２０】
2007277557.tif 000022
2007277557.tif 000023
式中、パラメータは上の式ＩＩＩで与えられたそれぞれの意味を有する、
で表される群から選択される前記化合物を含み、より好ましくは主として前記化合物からなり、さらにより好ましくは殆ど完全に前記化合物からなり、そして最も好ましくは完全に前記化合物からなる。
【００２８】
好ましくは成分Ｂは、１種または２種以上の式ＩＩＩ−１で表される化合物を含む。好ましくは式ＩＩＩ−１で表される化合物は、式ＩＩＩ−１ａおよびＩＩＩ−１ｂ：
【化２１】
2007277557.tif 000024
式中、パラメータは上で与えられたそれぞれの意味を有し、パラメータＬ３３およびＬ３４は、互いにおよび他のパラメータとは独立して、ＨまたはＦである、
で表される化合物の群から選択される。
【００２９】
好ましくは成分Ｂは、１種または２種以上の式ＩＩＩ−２で表される化合物を含む。好ましくは式ＩＩＩ−２で表される化合物は、式ＩＩＩ−２ａ〜ＩＩＩ−２ｇ：
【化２２】
2007277557.tif 000025
【化２３】
2007277557.tif 000026
式中、パラメータは上で与えられたそれぞれの意味を有し、Ｌ３２〜Ｌ３６は、互いにおよび他のパラメータとは独立して、ＬまたはＨである、
で表される化合物の群から選択される。
【００３０】
好ましくは成分Ｂは、１種または２種以上の式ＩＩＩ−１ａで表される化合物を含み、これは好ましくは、式ＩＩＩ−１ａ−１〜ＩＩＩ−１ａ−６：
【化２４】
2007277557.tif 000027
2007277557.tif 000028
式中、Ｒ３は、上で与えられた意味を有する、
で表される化合物の群から選択される。
【００３１】
好ましくは成分Ｂは、１種または２種以上の式ＩＩＩ−２ａで表される化合物を含み、これは好ましくは、式ＩＩＩ−２ａ−１〜ＩＩＩ−２ａ−４：
【化２５】
2007277557.tif 000029
式中、Ｒ３は、上で与えられた意味を有する、
で表される化合物の群から選択される。
【００３２】
好ましくは成分Ｂは、１種または２種以上の式ＩＩＩ−２ｂで表される化合物を含み、これは好ましくは、式ＩＩＩ−２ｂ−１〜ＩＩＩ−２ｂ−５：
【化２６】
2007277557.tif 000030
式中、Ｒ３は、上で与えられた意味を有する、
で表される化合物の群から選択される。
【００３３】
好ましくは成分Ｂは、式ＩＩＩ−２ｃおよびＩＩＩ−２ｄで表される化合物の群から選択される１種または２種以上の化合物を含み、これは好ましくは、式ＩＩＩ−２ｃ−１およびＩＩＩ−２ｄ−１：
【化２７】
2007277557.tif 000031
2007277557.tif 000032
式中、Ｒ３は、上で与えられた意味を有する、
で表される化合物の群から選択される。
【００３４】
好ましくは成分Ｂは、１種または２種以上の式ＩＩＩ−２ｅで表される化合物を含み、これは好ましくは、式ＩＩＩ−２ｅ−１〜ＩＩＩ−２ｅ−５：
【化２８】
2007277557.tif 000033
式中、Ｒ３は、上で与えられた意味を有する、
で表される化合物の群から選択される。
【００３５】
好ましくは成分Ｂは、１種または２種以上の式ＩＩＩ−２ｆで表される化合物を含み、これは好ましくは、式ＩＩＩ−２ｆ−１〜ＩＩＩ−２ｆ−５：
【化２９】
2007277557.tif 000034
式中、Ｒ３は、上で与えられた意味を有する、
で表される化合物の群から選択される。
【００３６】
好ましくは成分Ｂは、１種または２種以上の式ＩＩＩ−２ｇで表される化合物を含み、これは好ましくは、式ＩＩＩ−２ｇ−１〜ＩＩＩ−２ｇ−３：
【化３０】
2007277557.tif 000035
式中、Ｒ３は、上で与えられた意味を有する、
で表される化合物の群から選択される。
【００３７】
式ＩＩＩ−１および／またはＩＩＩ−２で表される化合物の代わりに、またはこれに追加して、本発明による媒体は、１種または２種以上の、式ＩＩＩ−３：
【化３１】
2007277557.tif 000036
式中、パラメータは上の式ＩＩＩで与えられたそれぞれの意味を有する、
で表される化合物を含んでもよく、そして好ましくは式ＩＩＩ−３ａ：
【化３２】
2007277557.tif 000037
式中、Ｒ３は、上で与えられた意味を有する、
で表される化合物を含んでもよい。
【００３８】
好ましくは、本発明による液晶媒体は、誘電的に中性の成分である成分Ｃを含む。この成分は、−１．５〜３の範囲の誘電異方性を有する。好ましくはこの成分は、−１．５〜３の範囲の誘電異方性を有する、誘電的に中性の化合物を含み、好ましくは主として前記化合物からなり、より好ましくは殆ど完全に前記化合物からなり、そして特に好ましくは完全に前記化合物からなる。好ましくはこの成分は、−１．５〜３の範囲の誘電異方性を有する、式ＩＶで表される、１種または２種以上の誘電的に中性な化合物を含み、より好ましくは主として前記化合物からなり、さらにより好ましくは殆ど完全に前記化合物からなり、そして最も好ましくは完全に前記化合物からなる。
【００３９】
好ましくは、誘電的に中性の成分である成分Ｃは、式ＩＶ−１〜ＩＶ−６：
【化３３】
2007277557.tif 000038
2007277557.tif 000039
式中、Ｒ４１およびＲ４２は、上の式ＩＶで与えられたそれぞれの意味を有し、式ＩＶ−１、ＩＶ−４、ＩＶ−５およびＩＶ−６において、Ｒ４１は好ましくはアルキルまたはアルケニルであり、好ましくはアルケニルであり、そしてＲ４２は、好ましくはアルキルまたはアルケニルであり、好ましくはアルキルであり、式ＩＶ−２において、Ｒ４１およびＲ４２は好ましくはアルキルであり、そして式ＩＶ−３において、Ｒ４１は好ましくはアルキルまたはアルケニルであり、好ましくはアルキルであり、そしてＲ４２は好ましくはアルキルまたはアルコキシであり、好ましくはアルコキシである、
で表される化合物の群から選択される、１種または２種以上の化合物を含む。
【００４０】
好ましくは、誘電的に中性の成分である成分Ｃは、式ＩＶ−１、ＩＶ−３、ＩＶ−４およびＩＶ−５で表される化合物の群から選択される、１種または２種以上の化合物を含み、好ましくは式ＩＶ−１で表される１種または２種以上の化合物および式ＩＶ−３およびＩＶ−４で表される群から選択される１種または２種以上の化合物を含み、好ましくは式ＩＶ−１、ＩＶ−３およびＩＶ−４のそれぞれから１種または２種以上の化合物を含み、最も好ましくは、式ＩＶ−１、ＩＶ−３、ＩＶ−４およびＩＶ−５のそれぞれから１種または２種以上の化合物を含む。
【００４１】
本発明のさらに好ましい態様において、これは前述のものと同じであっても異なってもよいが、本発明による液晶混合物は成分Ｃを含み、該成分Ｃは、上記の式ＩＶ−１〜ＩＶ−５で表される化合物の群から選択される、式ＩＶで表される化合物および、随意的に式ＩＶ−６〜ＩＶ−１３：
【化３４】
2007277557.tif 000040
【００４２】
式中、
Ｒ４１およびＲ４２は、互いに独立して、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり 、そして、
Ｌ４は、ＨまたはＦである、
で表される化合物を含み、好ましくは主としてそれらからなり、そして最も好ましくは完全にそれらからなる。
【００４３】
式ＩＩおよび／またはＩＩＩで表される化合物の代わりに、またはこれに追加して、本発明の媒体は、式Ｖ：
【化３５】
2007277557.tif 000041
式中、
Ｒ５は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルであり 、そしてＲ１は好ましくは、アルキルまたはアルケニルであり、
【化３６】
2007277557.tif 000042
は、互いに独立して、
【化３７】
2007277557.tif 000043
であり、
【００４４】
Ｌ５１およびＬ５２は、互いに独立して、ＨまたはＦであり、好ましくはＬ５１はＦであり、そして、
Ｘ５は、ハロゲン、１〜３個のＣ原子を有するハロゲン化アルキルもしくはアルコキシ、または２もしくは３個のＣ原子を有するハロゲン化アルケニルもしくはアルケニルオキシであり、好ましくはＦ、Ｃｌ、−ＯＣＦ３または−ＣＦ３であり、最も好ましくはＦ、Ｃｌまたは−ＯＣＦ３であり、
Ｚ５は、−ＣＨ２ＣＨ２−、−ＣＦ２ＣＦ２−、−ＣＯＯ−、トランス−ＣＨ＝ＣＨ−、トランス−ＣＦ＝ＣＦ−または−ＣＨ２Ｏ−であり、好ましくは−ＣＨ２ＣＨ２−、−ＣＯＯ−またはトランス−ＣＨ＝ＣＨ−であり、そして最も好ましくは−ＣＯＯ−または−ＣＨ２ＣＨ２−あり、そして
ｑは、０または１である、
で表される、１種または２種以上の誘電的に正の化合物を含んでもよい。
【００４５】
好ましくは本発明による媒体は、式Ｖで表される１種または２種以上の化合物を、好ましくは、式Ｖ−１およびＶ−２：
【化３８】
2007277557.tif 000044
2007277557.tif 000045
式中、パラメータは上で与えられたそれぞれの意味を有し、パラメータＬ５３およびＬ５４は、互いにおよび他のパラメータとは独立してＨまたはＦであり、そして好ましくはＺ５は−ＣＨ２ＣＨ２−である、
で表される化合物の群から選択して、含む。
【００４６】
好ましくは式Ｖ−１で表される化合物は、式Ｖ−１ａおよびＶ−１ｂ：
【化３９】
2007277557.tif 000046
式中、Ｒ５は、上で与えられた意味を有する、
で表される化合物の群から選択される。
【００４７】
好ましくは式Ｖ−２で表される化合物は、式Ｖ−２ａ〜Ｖ−２ｄ：
【化４０】
2007277557.tif 000047
2007277557.tif 000048
式中、Ｒ５は、上で与えられた意味を有する、
で表される化合物の群から選択される。
【００４８】
好ましくは、本発明による液晶媒体は、追加の誘電的に中性の成分である成分Ｄを含む。この成分は、−１．５〜３の範囲の誘電異方性を有する。好ましくはこの成分は、−１．５〜３の範囲の誘電異方性を有する誘電的に中性の化合物を含み、好ましくは主として前記化合物からなり、好ましくは殆ど完全に前記化合物からなり、そして特に好ましくは完全に前記化合物からなる。好ましくはこの成分は、−１．５〜３の範囲の誘電異方性を有する１種または２種以上の誘電的に中性の化合物であって、式ＶＩ：
【化４１】
2007277557.tif 000049
【００４９】
式中、
Ｒ６１およびＲ６２は、互いに独立して、上の式ＩＩのもとでＲ２について与えられた意味を有し、好ましくはＲ６１はアルキルであり、Ｒ６２はアルキルまたはアルケニルであり、
【化４２】
2007277557.tif 000050
および、これが２個存在する場合はその各々が互いに独立して、
【化４３】
2007277557.tif 000051
であり、好ましくは少なくとも１つの
【化４４】
2007277557.tif 000052
【００５０】
Ｚ６１およびＺ６２は、互いに独立して、そしてＺ６１が２個存在する場合は、これらも互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくはこれらの少なくとも１つは単結合であり、そして、
ｒは、０、１または２であり、好ましくは０または１である、
で表される前記化合物を含み、より好ましくは主として前記化合物からなり、より好ましくは殆ど完全に前記化合物からなり、そして特に好ましくは完全に前記化合物からなる。
【００５１】
好ましくは、誘電的に中性の成分である成分Ｄは、式ＶＩ−１およびＶＩ−２：
【化４５】
2007277557.tif 000053
【化４６】
2007277557.tif 000054
式中、Ｒ６１およびＲ６２は、上で式ＶＩで与えられたそれぞれの意味を有し、Ｒ６１は好ましくはアルキルであり、式ＶＩ−１において、Ｒ６２は好ましくはアルケニルであり、好ましくは−（ＣＨ２）２−ＣＨ＝ＣＨ−ＣＨ３であり、式ＶＩ−２において、Ｒ６２は好ましくはアルキルである、
で表される化合物の群から選択される、１種または２種以上の化合物を含む。
【００５２】
好ましくは、誘電的に中性の成分である成分Ｄは、式ＶＩ−１およびＶＩ−２で表される化合物の群から選択される、１種または２種以上の化合物を含み、この式中、好ましくはＲ６１はｎ−アルキルであり、式ＶＩ−１においてＲ６２は好ましくはアルケニルであり、式ＶＩ−２においてＲ６２は好ましくはｎ−アルキルである。
好ましくは本発明による液晶混合物は、成分ＡおよびＢに加えて、少なくとも１種のさらなる成分を含む。この第３の成分は、成分ＣおよびＤのどちらかであってよく、好ましくは存在する第３の成分は、成分Ｃである。
【００５３】
明らかに、本発明による混合物はまた、成分Ａ、Ｂ、ＣおよびＤを全て含むこともできる。
追加として、本発明による液晶混合物は、さらなる随意的な成分である成分Ｅを含んでもよく、該成分Ｅは負の誘電異方性を有し、そして、好ましくは式ＶＩＩ：
【化４７】
2007277557.tif 000055
式中、
【００５４】
Ｒ７１およびＲ７２は、互いに独立して、上の式ＩＩのもとでＲ２に与えられた意味を有し、
【化４８】
2007277557.tif 000056
【００５５】
Ｚ７１およびＺ７２は、互いに独立して、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくはこれらの少なくとも１つは単結合であり、そして最も好ましくは両方とも単結合であり、
Ｌ７１およびＬ７２は、互いに独立して、Ｃ−ＦまたはＮであり、好ましくはこれらの少なくとも１つはＣ−Ｆであり、そして最も好ましくはこれらの両方ともＣ−Ｆであり、そして
ｋは、０または１である、
で表される誘電的に負の化合物を含み、好ましくは主として前記化合物からなり、より好ましくは殆ど完全に前記化合物からなり、そして最も好ましくは完全に前記化合物からなる。
【００５６】
好ましくは本発明による液晶媒体は、成分Ａ〜Ｅを、好ましくは成分Ａ〜Ｄを、そして最も好ましくは成分Ａ〜Ｃを、そして特に式Ｉ〜ＶＩＩ、好ましくは式Ｉ〜Ｖ、そして最も好ましくは式Ｉ〜ＩＩＩで表される化合物の群から選択される化合物を、含み、好ましくは主としてこれらからなり、より好ましくは殆ど完全にこれらからなり、そして最も好ましくは完全にこれらからなる。
【００５７】
本明細書中、組成物の文脈において含むとは、言及されている実体、例えば媒体または成分が、１種または２種以上の当該成分または化合物を、好ましくは１０％以上の総濃度で、そして最も好ましくは２０％以上の総濃度で含むことを意味する。
この文脈において主としてなるとは、言及されている実体が、５５％以上、好ましくは６０％以上、そして最も好ましくは７０％以上の、１種または２種以上の当該成分または化合物を含むことを意味する。
【００５８】
この文脈において殆ど完全になるとは、言及されている実体が、８０％以上、好ましくは９０％以上、そして最も好ましくは９５％以上の、１種または２種以上の当該成分または化合物を含むことを意味する。
この文脈において完全になるとは、言及されている実体が、９８％以上、好ましくは９９％以上、そして最も好ましくは１００．０％の、１種または２種以上の当該成分または化合物を含むことを意味する。
【００５９】
成分Ｅは好ましくは、１種または２種以上の式ＶＩＩで表される化合物を、好ましくは式ＶＩＩ−１〜ＶＩＩ−３：
【化４９】
2007277557.tif 000057
2007277557.tif 000058
式中、
Ｒ７１およびＲ７２は、上の式ＶＩで与えられたそれぞれの意味を有する、
で表される化合物の群から選択して含み、好ましくは主としてこれらからなり、そして最も好ましくは完全にこれらからなる。
【００６０】
式ＶＩＩ−１〜ＶＩＩ−３において、Ｒ７１は、好ましくはｎ−アルキルまたは１−Ｅ−アルケニルであり、Ｒ７２は、好ましくはｎ−アルキルまたはアルコキシである。
また、上に明示的に言及されていない他のメソゲン性化合物も、随意的にそして有利に本発明の媒体中に用いることができる。かかる化合物は、当分野の専門家に知られている。
本発明による液晶媒体は、７０℃以上、好ましくは７５℃以上、そして特に８０℃以上の透明点によって特徴付けられる。
【００６１】
本発明による液晶媒体の、５８９ｎｍ（ＮａＤ）および２０℃におけるΔｎは、好ましくは０．０６０以上〜０．１３５以下の範囲、より好ましくは０．０７０以上〜０．１２５以下の範囲、そして最も好ましくは０．０８０以上〜０．１２０以下の範囲である。特に好ましいのは、Δｎが０．１１以下、好ましくは０．１０以下の媒体である。
本発明による液晶媒体の、１ｋＨｚおよび２０℃におけるΔεは、好ましくは４．０以上、より好ましくは６．０以上、そして最も好ましくは６．０以上である。特に、Δεは１０．０以上であり、好ましくは１１．０以上である。
【００６２】
好ましくは本発明の媒体のネマチック相は、少なくとも０℃以下から７０℃以上まで、より好ましくは少なくとも−２０℃以下から７０℃以上、最も好ましくは少なくとも−３０℃以下から７５℃以上、そして特に、少なくとも−４０℃以下から７５℃以上まで広がっている。
本発明の第１の好ましい態様において、液晶媒体のΔｎは、０．０９０以上〜０．１２５以下の範囲、より好ましくは０．０９５以上〜０．１２０以下の範囲、そして最も好ましくは０．１００以上〜０．１１５以下の範囲であり、一方Δεは、好ましくは４．０以上〜７．０以下の範囲である。
【００６３】
本発明の第２の好ましい態様において、液晶媒体のΔｎは、０．０８５以上〜０．１３０以下の範囲、より好ましくは０．０９０以上〜０．１２５以下の範囲、そして最も好ましくは０．０９５以上〜０．１２０以下の範囲であり、一方Δεは、好ましくは６．０以上、より好ましくは７．０以上、さらにより好ましくは８．０以上、そして最も好ましくは８．０以上〜１０．０以下の範囲である。
この態様において、好ましくは本発明の媒体のネマチック相は、少なくとも−２０℃以下から７０℃以上まで、より好ましくは少なくとも−１０℃以下から７０℃以上、最も好ましくは少なくとも−３０℃以下から７０℃以上、そして特に、少なくとも−４０℃以下から７０℃以上まで広がっている。
【００６４】
本発明の第３の好ましい態様において、液晶媒体のΔｎは、０．０７０以上〜０．１２０以下の範囲、より好ましくは０．０７５以上〜０．１１５以下の範囲、そして最も好ましくは０．０８０以上〜０．１１０以下の範囲であり、一方Δεは、好ましくは４．０以上、より好ましくは４．０以上〜１４．０以下の範囲、そして最も好ましくは４．０以上〜６．０以下の範囲であるか、または特に好ましくは６．０以上〜１１．０以下の範囲である。
この態様において、好ましくは本発明の媒体のネマチック相は、少なくとも−２０℃以下から７５℃以上まで、より好ましくは少なくとも−３０℃以下から７０℃以上、最も好ましくは少なくとも−３０℃以下から７５℃以上、そして特に、少なくとも−３０℃以下から８０℃以上まで広がっている。
【００６５】
成分Ａは好ましくは、混合物全体に対して１％〜６５％の濃度で、より好ましくは２％〜６０％の濃度で、より好ましくは３％〜５０％の濃度で、そして最も好ましくは５％〜４０％の濃度で用いられる。
成分Ｂは好ましくは、混合物全体に対して１０％〜６０％の濃度で、より好ましくは１５％〜５５％の濃度で、より好ましくは２０％〜５０％の濃度で、そして最も好ましくは２５％〜４５％の濃度で用いられる。
成分Ｃは好ましくは、混合物全体に対して０％〜７０％の濃度で、より好ましくは１０％〜６０％の濃度で、より好ましくは２０％〜５０％の濃度で、そして最も好ましくは１５％〜４０％の濃度で用いられる。
【００６６】
成分Ｄは好ましくは、混合物全体に対して０％〜５０％の濃度で、好ましくは１％〜４０％の濃度で、より好ましくは５％〜３０％の濃度で、そして最も好ましくは１０％〜２０％の濃度で用いられる。
成分Ｅは好ましくは、混合物全体に対して０％〜３０％の濃度で、好ましくは０％〜１５％の濃度で、そして最も好ましくは１％〜１０％の濃度で用いられる。
随意的に、本発明の媒体は、物理的特性を調節するために、さらなる液晶化合物を含むことができる。かかる化合物は専門家に知られている。本発明の媒体中のこれらの濃度は、好ましくは０％〜３０％、より好ましくは０％〜２０％、そして最も好ましくは１％〜１５％である。
【００６７】
上記の本発明の第１の好ましい態様において、成分Ａは好ましくは、混合物全体に対して４０％〜６５％の濃度で、より好ましくは４５％〜６０％の濃度で、そして最も好ましくは５０％〜５７％の濃度で用いられ、一方成分Ｄは好ましくは、混合物全体に対して５％〜４０％の濃度で、好ましくは１０％〜３５％の濃度で、そして最も好ましくは１５％〜３０％の濃度で用いられる。
この好ましい態様において、媒体は好ましくは１種または２種以上の、式ＶＩで表される、最も好ましくは式ＶＩ−２で表される化合物を含む。
【００６８】
特に、本発明の上記の第２の好ましい態様において、成分Ｃは、好ましくは、１種または２種以上の式ＩＶの化合物、より好ましくは式ＩＶ−１の化合物、より好ましくは式ＣＣ−ｎ−Ｖおよび／またはＣＣ−ｎ−Ｖｍの化合物、より好ましくは式ＣＣ−ｎ−Ｖ１および／またはＣＣ−ｎ−Ｖの化合物、そして最も好ましくは式ＣＣ−３−Ｖ、ＣＣ−４−Ｖ、ＣＣ−５−ＶおよびＣＣ−３−Ｖ１で表される群から選択される化合物を含む。
好ましくは液晶媒体は、成分Ａ、Ｂ、ＣおよびＤ合計で、好ましくは成分Ａ、ＢおよびＣ合計で、５０〜１００％含み、より好ましくは７０％〜１００％、および最も好ましくは８０％〜１００％、そして特に９０％〜１００％を含み、ここでこれらの成分はそれぞれ、式Ｉ、ＩＩ、ＩＩＩ、ＩＶ、Ｖ、ＶＩおよびＶＩＩで表される、好ましくは式Ｉ、ＩＩ、ＩＩＩ、ＩＶ、ＶおよびＶＩで表される、１種または２種以上の化合物を含み、好ましくは主としてこれらからなり、そして最も好ましくは完全にこれらからなる。
【００６９】
本願において、用語、誘電的に正とはΔε＞３．０、誘電的に中性とは−１．５≦Δε≦３．０、および誘電的に負とはΔε＜−１．５である化合物または成分であり、Δεは１ｋＨｚの周波数および２０℃において決定する。それぞれの化合物の誘電異方性は、ネマチックホスト混合物中のそれぞれ個別の化合物の１０％溶液の結果から決定する。それぞれの化合物のホスト混合物中の溶解度が１０％未満である場合は、濃度を５％に低下させる。これらの試験混合物の容量は、ホメオトロピックおよびホモジニアスな配向のセルの両方において決定する。両方の種類のセルのセルギャップは約２０μｍである。印加する電圧は、１ｋＨｚの周波数および典型的には０．５Ｖ〜１．０Ｖの実効値を有する矩形波であるが、各試験混合物の容量性閾値（capacitive threshold）より常に低くなるように選択する。
【００７０】
誘電的に正の化合物には混合物ＺＬＩ−４７９２を、そして誘電的に中性の化合物および誘電的に負の化合物には混合物ＺＬＩ−３０８６を（いずれもMerck KGaA、Germany製）、それぞれホスト混合物として用いる。化合物の誘電率許容値は、目的化合物を添加した際のホスト混合物のそれぞれの値の変化から決定する。この値は、目的化合物の濃度１００％について外挿される。
２０℃の測定温度においてネマチック相を有する成分はそのまま測定され、他は全て化合物と同様に処理される。
本願においては、明示的に別段の記載がない場合、閾値電圧の用語は光学的閾値を意味し、１０％相対コントラスト（Ｖ１０）で与えられ、飽和電圧の用語は光学的飽和を意味し、９０％相対コントラスト（Ｖ９０）で与えられる。容量性閾値電圧（Ｖ０）はフレデリクス閾値（ＶＦｒ）とも呼ばれ、明示的な記載がある場合にのみ用いられる。
本願において与えられたパラメータの範囲は、明示的に別段の記載がない限り、全て限界値を含んでいる。
【００７１】
本願を通して、明示的に別段の記載がない限り、濃度は全て、個々の完全な混合物に対する質量パーセントで与えられ、温度は全て摂氏温度（セルシウス）で与えられ、温度差も全て摂氏温度で与えられる。明示的な記載がない限り、物理的特性は全て"Merck Liquid Crystals、Physical Properties of Liquid Crystals"、Status Nov. 1997、Merck KGaA、Germanyに従って決定された、また決定されるものであり、そして２０℃の温度に対して与えられる。光学異方性（Δｎ）は、５８９．３ｎｍの波長において決定する。誘電異方性（Δε）は、１ｋＨｚの周波数において決定する。閾値電圧、またそのほか全ての電気光学的特性は、Merck KGaA、Germanyにおいて調製されたテストセルを用いて決定した。Δε決定のための該テストセルは、約２０μｍのセルギャップを有するものであった。電極は１．１３ｃｍ２の面積およびガードリングを有する円形ＩＴＯ電極であった。配向層は、ホメオトロピック配向（ε‖）に対してはレシチンであり、ホモジニアス配向（ε⊥）に対しては日本合成ゴム株式会社製のポリイミドＡＬ−１０５４であった。容量は周波数応答分析機ソラトロン（Ｓｏｌａｔｒｏｎ）１２６０で、０．３Ｖｒｍｓの正弦波を用いて決定した。電気光学的測定において用いた光は白色光であった。用いた装置は、日本の大塚社製の商業的に入手可能な器具であった。特性電圧は、垂直観察（perpendicular observation）のもとで決定した。閾値電圧（Ｖ１０）−ミッドグレー（mid gray）電圧（Ｖ５０）−および飽和電圧（Ｖ９０）は、それぞれ１０％、５０％および９０％相対コントラストに対して決定した。
【００７２】
本発明による液晶媒体は、さらなる添加物およびキラルドーパントを通常の濃度で含有することができる。これらのさらなる成分の総濃度は、全混合物に基づき０％〜1０％の範囲、好ましくは０．１％〜６％の範囲である。用いられる個々の化合物の濃度はそれぞれ、好ましくは０．１％〜３％である。これらおよび類似の添加物の濃度は、本願における液晶媒体の液晶成分および化合物の、濃度の値および範囲には考慮されない。
【００７３】
本発明による本発明の液晶媒体は、数種類の化合物を、好ましくは３〜３０種類、より好ましくは4〜２０種類、そして最も好ましくは4〜１６種類の化合物を含有することができる。これらの化合物は慣用の方法によって混合する。一般的に、より少量使われる化合物の所定量を、より多量に使われる化合物に溶解する。温度が、より高い濃度で用いられる化合物の透明点を越えている場合には、溶解の過程の終了を観察するのは特に容易である。しかし媒体の調製は、他の慣用の方法、例えば、化合物の同族混合物または共晶混合物であることができるいわゆる予備混合物や、構成要素自体が既成の混合物であるいわゆるマルチボトルシステムを用いて、行うことも可能である。
【００７４】
適切な添加物を添加することによって、本発明による液晶媒体はあらゆる既知の種類の液晶ディスプレイに使用可能であるように改変することができ、液晶媒体をそれ自体で用いるもの、例えばＴＮ−、ＴＮ−ＡＭＤ、ＥＣＢ−ＡＭＤ、ＶＡＮ−ＡＭＤ、ＩＰＳおよびＯＣＢ ＬＣＤなどにおいて、ならびに特に複合システムにおいて、例えばＰＤＬＣ、ＮＣＡＰおよびＰＮ−ＬＣＤなど、そして特にＡＳＭ−ＰＡ  ＬＣＤなどの両方において用いるように、改変することができる。
液晶の融点Ｔ（Ｃ，Ｎ）、スメクチック（Ｓ）からネマチック（Ｎ）相への転移Ｔ（Ｓ，Ｎ）および透明点Ｔ（Ｎ，Ｉ）は摂氏温度で与えられる。
【００７５】
本願および特に以下の例において、液晶化合物の構造は、頭字語とも呼ばれる略号によって表される。略号の対応する構造への変換は、以下の２つの表、表Ａおよび表Ｂに従って直接なされる。ＣｎＨ２ｎ＋１およびＣｍＨ２ｍ＋１の全ての基は、それぞれｎおよびｍ個のＣ原子を有する直鎖アルキル基である。表Ｂの解釈は自明である。表Ａは、構造の核となるものの略号のみを示したものである。個々の化合物は、核の略号と、それに続くハイフンおよび置換基Ｒ１、Ｒ２、Ｌ１およびＬ２を示すコードによって表される。
【００７６】
【表１】
2007277557.tif 000059
【００７７】
【化５０】
2007277557.tif 000060
【００７８】
【化５１】
2007277557.tif 000061
【００７９】
【化５２】
2007277557.tif 000062
【００８０】
【化５３】
2007277557.tif 000063
【００８１】
【化５４】
2007277557.tif 000064
【００８２】
【化５５】
2007277557.tif 000065
【００８３】
【化５６】
2007277557.tif 000066
【００８４】
【化５７】
2007277557.tif 000067
【００８５】
【化５８】
2007277557.tif 000068
【００８６】
本発明による液晶媒体は、好ましくは以下を含む。
−７種または８種以上、好ましくは８種または９種以上の化合物であって、好ましくは異なる式で表され、表Ａおよび表Ｂの化合物の群から選択される前記化合物、および／または
−１種または２種以上、より好ましくは２種または３種以上、好ましくは３種または４種以上の化合物であって、好ましくは異なる式で表され、表Ａの化合物の群から選択される前記化合物、および／または
−３種または４種以上、より好ましくは４種または５種以上、より好ましくは５種または６種以上の化合物であって、好ましくは異なる式で表され、表Ｂの化合物の群から選択される前記化合物。
【００８７】
例
以下に与えられる例は、どのような意味においても限定することなく本発明を説明するものである。
しかし組成物の物理的特性は、専門家に対して、どの特性が実現でき、どの範囲まで改変できるかを説明するものである。特に実現するのが好ましい種々の特性の組合せは、従って、専門家に対して十分定義されている。
【００８８】
例１
次の表に与えられた組成と特性を有する液晶混合物を作製する。
【表２】
2007277557.tif 000069
この混合物は、有利に低いΔｎ値、適度に高いΔε値、および非常に低い回転粘度を有する。従ってこれは、ＩＰＳモードで作動するディスプレイに適している。
【００８９】
例２
次の表に与えられた組成と特性を有する液晶混合物を作製する。
【表３】
2007277557.tif 000070
この混合物は、比較的低いΔｎ値、比較的高いΔε値、および低い回転粘度を有する。従ってこれは、ＩＰＳモードで作動するディスプレイに適している。